(57)【要約】【課題】本発明は、集積回路を製造するため非導電性材料から作られた表面膜を支持し、該表面膜の下方に内部キャビティを形成された基板を有する構造ならびにかかる構造を製造する方法とを提供することにある。【解決手段】キャビティを含む構造と、該構造を製造する方法が開示される。基板（２）と、非導電性材料で作られ、基板（２）の１面（１）に固定された薄い表面ウェファ（１２）とを有する構造にして、基板（２）が前記基板の１面（１）と同じ面内にあるキャビティ（１０）を有する構造を製造する方法において、ウェファを所定位置に適切に保持するため、キャビティが、基板の表面において、表面ウェファの厚さの関数である少なくとも１次元の寸法を有するように、キャビティ（１０）を基板（２）の１面（１）内にエッチングする段階と；非導電性材料のウェファ（１２）を基板（２）の面（１）に結合させる段階と；薄い表面ウェファを作成するためウェファ（１２）の厚さを減少させる段階とを有している。【選択図】図１
2006049927.tif 000002
【特許請求の範囲】
【請求項１】
１．基板（２）と、非導電性材料から作られていて基板（２）の１つの面（１）に接合された表面薄膜（１６）とを有する構造物を製造する方法にして、前記基板（２）は前記表面薄膜（１６）の下に位置する前記１つの面（１）と同じ面にあるキャビティ（１０）を有している、前記方法において、
前記基板（２）の１つの面（１）にキャビティ（１０）をエッチングする段階にして、該キャビティ（１０）の前記１つの面（１）内における形状が、前記表面薄膜（１６）が該基板（２）の１つの面（１）に結合されて保持された場合に、後続の操作の間に分離することがないような、該基板（２）と該表面薄膜（１６）との間の接着エネルギを保証するために、該表面膜（１６）の厚さの関数である少なくとも１次元の寸法を有している段階と、
固体部分（１４）、中間層および表面薄膜（１６）を有する非道伝性材料のウェファ（１２）を、前記表面皮膜（１６）を前記面（１）上に置いて、前記基板（２）の該面（１）に結合する段階と、
薄い表面部分を売るために前記ウェファ（１２）を薄くする段階にして、該ウェファ（１２）を薄くすることは、薄い表面皮膜を得るために、前記中間層から前記固体部分（１４）と表面薄膜（１６）を分離することによって得られ、前記表面薄膜（１６）と前記固体部分（１４）とを分離している前記中間層は前記ウェファ（１２）内にガスを注入することによって得られた微細泡の層（１８）であり、前記表面薄膜（１６）の分離は、前記微細泡の層（１８）によって画定された引き剥がし面に沿って前記ウェファ（１２）を引き剥がすことにより行われる段階を含み、
該キャビティ（１０）は、基板（２）の面（１）の面内に、表面薄膜（１６）の厚さに比例する最大値λ０に等しいか、それより小さい、少なくとも１個の一次元寸法λを有していることを特徴とする方法。
【請求項２】
ウェファがシリコン製であり、厚さがｅ０であり、ここにおいてλ０＝１０ｅ０である、請求項１に記載の方法。
【発明の詳細な説明】
【技術分野】
【０００１】
本発明は集積回路を製造するため非導電性材料から作られた表面膜または区画を支持し、該表面膜の下方に内部キャビティを形成された基板を有する構造と、かかる構造を製造する方法とに関する。
本発明は一般にマイクロエレクトロニックス、特に、熱消散良好なマイクロエレクトロニック装置の分野に適用される。
【背景技術】
【０００２】
例えば、秘特許文献１に記載のように、内部キャビティを有する構造はマイクロエレクトロニックスにおいて、特に熱消散能力を向上させるものとして知られている。
【特許文献１】ＦＲ−Ａ−６８１４７２
【非特許文献１】Ａｊａｙ  Ｇｏｙａｌ等著“異方性エッチングと直接ウェファ接着を使用したシリコン凹入キャビティ熱シンク（吸入点ｓｉｎｋ）の形成”、ＩＥＥＥ  電子装置レター，ｖｏｌ．１４，Ｎｏ．１，１９９３年１月
【非特許文献２】Ａｌａｖｉ等著“マイクロシステムに適用される＜１１１＞シリコンのレーザ加工および異方性エッチング”
【非特許文献３】ヘルバートライヒ、ベルリンオッフェンバッファ著“マイクロシステム技術９２”マイクロ電子、光学、機械システムおよび部品、ベルリン、１０月２１−２３、１９９２、ｖｄｅ出版社
【０００３】
本文献は２部分構造を開示している。第１部分は、例えば集積回路を製造するための基板として働く。第１部分は、キャビティをエッチングされた第２部分に接合されている。本文献はまたキャビティ内に冷却流体を使用することを示唆している。キャビティは例えば、冷却流体の蒸気を保持し、集積回路または第１部分の回路の顕著な熱変動を吸収する特性を構造に与える。
一般にかかる構造では技術的な製造上の理由から、集積回路を搭載した基板は比較的厚い。生成された熱はキャビティをもつ第２部分に到達する前に、この厚みを横切らねばならないため、この部分の厚みはキャビティの熱消散効率を制限する主な要因の一つになっている。
【発明の開示】
【発明が解決しようとする課題】
【０００４】
本発明の目的は、集積回路を搭載する第１部分が非常に薄く、第２部分にキャビティを設けた２部分構造を提供することである。
第１部分が薄いことは、キャビティを熱消散以外の機能をも達成し得るように、本構造を適用し得るだろうと予想させる。例えば、薄い第１部分に孔を明けることにより、第２部分のキャビティ内に、コネクターおよび／または電極を形成するための金属堆積を行ったり、他の種々の要素を製造することが可能になる。
【課題を解決するための手段】
【０００５】
上述したように２部分構造の熱消散効率を向上させ、および／または、かかる構造の新規な使用を可能にするために、本発明は、基板と、非導電性材料から作られ基板の１面に接合された薄い表面膜とを有し、該基板が該１面と同じ平面にあるキャビティを有している構造を製造する方法にして、該方法が
基板の１面にキャビティをエッチングする段階にして、該キャビティが基板表面の平面内において、表面膜を正しく固定するため、表面膜の厚みの関数である少なくとも１個の寸法を有する段階と、
非導電性材料のウェファを基板の面に接合する段階と、
薄い表面膜を得るためにウェファを薄くする段階とを有している。
接合とは、後続の操作の間に分離することがないように、基板とウェファとの間に適切な接着エネルギーを保証する操作を意味する。例えば、分子間接合を形成させる表面処理操作、接着操作等が考えられる。
【０００６】
非導電性の層という用語は、半導体材料または絶縁材料から作られた単一層と、少なくとも１層が半導体または絶縁材料から作られている複数個の副層（ｓｕｂｌａｙｅｒ）との両方に対して使用されている。
【０００７】
ウェファを薄くするには種々の方法がある。第１に、ウェファ厚みを機械的、化学的、または機械化学的な摩損（ａｂｒａｔｉｏｎ）処理により減少させることが出来る。
【０００８】
ウェファの摩損は既知の研削（ｇｒｉｎｄｉｎｇ）または研磨（ｐｏｌｉｓｈｉｎｇ）により行うことが出来る。キャビティの寸法を表面膜の厚みの関数として選択すれば、摩損の際のウェファの変形や薄板化の不均一が回避される。
【０００９】
特に脆弱な構造の場合、または非常に薄いウェファが望まれる場合には、摩損による機械的または機械化学的負荷がウェファの分離や亀裂を起こし兼ねない。さらに、このタイプの摩損は化学的摩損と共に、エッチングの不均一に起因してウェファに孔を明け兼ねない。
【００１０】
かくて、本発明の特殊な面として、非導電性材料のウェファが、固体部分と、中間層と、薄い表面膜とを有している。ウェファは、薄い表面膜を基板の表面に接触させて基板に接合され、次に、固体部分を中間層から分離させることにより薄くされる。
【００１１】
薄膜をウェファから分離させるためには、例えば、引き剥がし手順を用いて所定の引き剥がし面に沿ってウェファを引き剥がすことが可能である。引き剥がしとは、好ましくは１個の面に沿ってウェファを２部分に分離することを意味する。
【００１２】
ウェファまたは不均質な非常に薄い膜を得るために特に推奨される引き剥がし手順は、ガス状の微細泡の薄層を形成するためウェファ内に稀ガスまたは水素のイオンをボンバート注入することより成り、微細泡の薄層が前記中間層を形成し、ウェファ内の固体部分と薄い表面膜とを分離する引き剥がし面を画定する。引き剥がし後、この膜が本発明の構造の表面膜を構成する。
【００１３】
引き剥がしはウェファを加熱し、微細泡と結晶再配列との内部の圧力効果により２部分の分離を生じさせることにより実行される。
【００１４】
このようなプロセスは例えば特許文献１に記載されている。薄い表面層を亀裂変形させることなく分離するためには、引き剥がし操作に先だって特許文献１に規定されているように、“補強材（ｓｔｉｆｆｅｎｅｒ）”として知られる固定構造に緊密に接触させることが必要である。
【発明の効果】
【００１５】
本発明においては基板が補強材の役をする。ウェファを基板に接合する前に、ウェファを例えば稀ガスイオンのボンバートを受け、基板の面に接触する薄い表面部を画定する微細泡の層を形成させる。
【００１６】
驚くべきことに、支持基板内にエッチングされたキャビティが、ウェファの薄い部分の正しい固定を阻止することはない。本発明は、引き剥がされるウェファと基板との間に緊密な接触が必須であるという原則が成立しない場合があるという事実を発見したことに基づいている。この特性は、キャビティが各場合において、基板のエッチングされる面の平面内において、形成すべき表面膜の厚さの関数である最大値λ０に等しいか、より小さい少なくとも１次元の寸法λを有しているときに確認される。
【００１７】
キャビティの寸法λは、キャビティが円筒形か半円筒形の場合はその直径を、他の場合には幅か長さを意味している。キャビティが溝形の場合には、寸法λは溝の幅である。ウェファがシリコンのときは、λ０は表面膜の厚みｅ０に比例して、λ０＝１０ｅ０、すなわち、λ≦λ０＝１０ｅ０になるように選択される。
本発明の１面に従えば、中間層も、薄膜に関連して、固体部分に関連して選択的にエッチングされ得る。薄膜と固体部分との分離はエッチングにより中間層を消滅させることにより実行することが出来る。
【００１８】
例えば、中間酸化シリコン層によりシリコン薄膜を固体部分から分離させたウェファを形成することが可能であり、中間層は弗化水素酸により選択的にエッチングすることが出来る。
【００１９】
かかるウェファは例えば、シリコン基板に酸素を注入し、次いで基板を高温焼鈍し、中間酸化シリコン層を形成することにより製造することが出来る。
【００２０】
本発明を有効に確実に実行するには、基板面のエッチング操作中、キャビティの幅を正確に点検することが必要である。キャビティのエッチングは、従来の乾式エッチングまたは以下述べるようなレーザ方法のような既知のプロセスにより実行出来る。
【００２１】
上記後者のエッチングは、異方性エッチングまたはレーザビーム加工に類似の手順に従って行われる。これは、＜１１１＞結晶面の、他の結晶面に比較したエッチング速度の差に基づいている。
【００２２】
本方法に従えば、製造さるべきキャビティのパターンに従って、エッチングすべき層をレーザビームを用いて局部的に溶解させることにより、＜１１１＞結晶面の局部的破壊が生じる。次いで、化学的処理がレーザビームによりエッチングされた領域を消滅させることを可能にし、レーザビームにより破壊されなかった＜１１１＞面が“障壁層”として働く。この方法の結果として、幅、深さ、位置が非常に正確に点検され得る溝を得ることが可能になる。
【００２３】
非特許文献２および日特許文献３がこのエッチング方法を記載している。
【発明を実施するための最良の形態】
【００２４】
プロセスの第１操作は基板にキャビティをエッチングすることである。基板は例えば円筒形の半導体材料板である。
【００２５】
エッチングに対する準備を行うため、例えば図１に示すような態様で、従来のレーザビーム処理により基板２の面１を調製する。基板２がシリコンである記載の実施例では、例えば酸化シリコンまたは窒化シリコンの被覆４が、レーザビーム８により破壊される“溶解領域”として知られる基板の＜１１１＞結晶面の領域６を画定している。
【００２６】
上記第１処理に続いて基板２にエッチングが施される。エッチング操作は＜１１１＞結晶面と他の面との間のエッチング速度の差を利用すると有利である。実施例の場合、レーザ処理により破壊されず、溶解領域６を取り囲んでいる＜１１１＞結晶面がエッチング操作に対する“障壁層”として作用する。かくて、第２図に示すように、基板２内にキャビティ１０を非常に正確に形成することが可能になる。基板２のキャビティ１０を形成するのに他のエッチングプロセスを使用し得ることは明らかである。
【００２７】
キャビティの形状は非常に広範囲に変化し得る。しかし、図２の実施例においては、キャビティ１０は面１上に長手方向に延びる溝である。
【００２８】
溝１０の最大長さＬの大きさは、基板２の面１の直径のオーダーである。面１の面における溝の長さに直角に計った溝の幅λは、本発明においては、λ≦λ０の関係を有し、ここで、λ０は次に形成される表面薄膜の厚さに比例し、例えばλ０＝１０μｍ、λ＝８μｍである。これら数値は例えば、８００ｎｍの厚さｅ０をもつ表面膜に対して適当である。第２図に示すように、溝は例えば約２００μｍの間隔を有するネット状に配置されている。簡単のため図２には４本の溝だけが示されている。直交する２群の溝をもつネットにおいては、溝が約１０ｃｍの基板に２００μｍの間隔で配置された場合、各群に約５００本の溝が含まれている。
【００２９】
キャビティまたは溝がエッチングされた後、第４図に示すように、非導電性材料のウェファ１２が基板２の面１に接合される。１例として単結晶シリコンウェファが使用される。次いで、ウェファは表面薄膜を得るために薄くされねばならぬ。
【００３０】
ウェファ１２を薄くすることは、摩損または研磨により機械的に行うか、または化学的または機械化学的に行うことが出来る。本実施例においては、薄くすることが、表面薄膜形成のための引き剥がしにより有利に実行されている。引き剥がし操作の間、基板２が膜の亀裂を防止する補強材として働く。基板２とウェファ１２との間の結合は、将来の薄膜が、キャビティ１０の存在に拘らず確実に固定され得るだけ充分に堅固である。
【００３１】
接合目的には、ウェファ１２と基板２との両方に付着する物質が使用可能である。接着剤の使用が望まれない場合は、接合すべき表面の少なくとも１面を調製し、補強材として働く基板２とウェファ１２との間の分子間結合を有利に運ぶように、所定の圧力に適合した適宜の熱処理を実施することにより、接合を実行してもよい。
【００３２】
ウェファ１２を基板２に接合するためには、ウェファ１２の固体部分１４を将来の薄膜部を構成する薄い表面膜１６から分離させる引き剥がし面を画定することが適当である。
【００３３】
引き剥がし面は、水素ガスまたは稀ガスをウェファ１２内へ注入して作られた微細泡の非常に薄い層１８により画定される。本目的のため、図３に示すように、ウェファ１２の面２０がイオンボンバートされる。
【００３４】
１例として、シリコンウェファ１２への陽子（ｐｒｏｔｏｎ）の注入は９０ｋｅＶのエネルギーを使用して行われ、本エネルギーの量が層１８を、ウェファ１２の面２０から８００ｎｍの位置、すなわち、将来の薄膜の厚さに対応して形成することを可能にする。
【００３５】
微細泡の層が形成されると、基板２の面１とウェファ１２の面２０とを接触させて上述の接合を実行することにより第４図に示す構造が得られる。
【００３６】
構造を切開するため、図４に示した構造全体が熱処理に曝される。注意すべきは、イオンボンバートや結合目的の表面処理のような引き剥がし以前に実施される全ての熱処理は、引き剥がし温度以下の温度で実行されねばならぬことである。圧力効果と結晶再配置による引き剥がし操作の熱処理が、微細泡の層１８に沿って引き剥を生起することになる。固体部分１４が薄片部１６から分離され、該薄片部が基板２に接合された薄い表面膜１６を構成する。
【００３７】
得られた構造は、集積回路を搭載する表面薄膜により被覆された溝の形態のトンネルを有している。本発明の結果として得られる非常に薄く限定された膜厚の御陰で、膜を通り溝またはキャビティに通じる孔を形成することが可能になる。この孔を通して金属層を堆積させ、次いで、膜上に構造を、膜厚が薄いことにより得られる溝に対する正確な位置にエッチングすれば、厚い表面膜を使用した場合には実現不可能な将来展望が期待される。
【図面の簡単な説明】
【００３８】
【図１】本発明に従って基板をエッチングする操作を説明するための断面図。
【図２】本発明に従って基板をエッチングする操作を説明するための断面図。
【図３】注入により内部にガス泡を形成された非導電性材料ウェファの断面図。
【図４】基板とその上におかれたウェファと構造を示す断面図。
【図５】ウェファを引き剥がす段階での本発明の断面図。
【図１】
2006049927.tif 000003
【図２】
2006049927.tif 000004
【図３】
2006049927.tif 000005
【図４】
2006049927.tif 000006
【図５】
2006049927.tif 000007